ПОЛИМЕРНАЯ КОМПОЗИЦИЯ, СОДЕРЖАЩАЯ ТЕРМОПЛАСТИЧНЫЙ ПОЛИУРЕТАН И ПОЛИОЛЕФИН

1. Полимерная композиция, содержащая:
A) от 60 до 85 мас. частей термопластичного полиуретана; и
B) от 15 до 40 мас. частей полиолефина, где мас. части термопластичного полиуретана А) и мас. части полиолефина В) составляют в сумме 100 мас. частей; и дополнительно содержащая
C) от 1 до 15 мас. частей гидрогенизированного блочного сополимера, полученного из винилового ароматического мономера и сопряженного диенового мономера, на основе 100 мас. частей как общего количества термопластичного полиуретана А) и полиолефина В), где
гидрогенизированный блочный сополимер С) представляет собой амин-модифицированный гидрогенизированный блочный сополимер, и где
полиолфен В) представляет собой полиэтилен.
2. Полимерная композиция по п. 1, содержащая:
A) от 65 до 75 мас. частей термопластичного полиуретана; и
B) от 20 до 35 мас. частей полиолефина, где мас. части термопластичного полиуретана А) и мас. части полиолефина В) составляют в сумме 100 мас. частей; и дополнительно содержащая,
C) от 5 до 10 мас. частей гидрогенизированного блочного сополимера, на основе 100 мас. частей как общего количества термопластичного полиуретана А) и полиолефина В).
3. Полимерная композиция по п. 1, где гидрогенизированный блочный сополимер С) содержит бутадиеновые мономерные звенья, полученные из бутадиеновых мономеров в качестве сопряженных диеновых мономеров, и стирольные мономерные звенья, полученные из стирольных мономеров в качестве виниловых ароматических мономеров, и где по меньшей мере один из бутадиеновых мономерных звеньев является гидрогенизированным.
4. Полимерная композиция по п. 1, где гидрогенизированный блочный сополимер С) имеет степень гидрогенизации двойных связей, полученных из сопряженного диенового мономера, составляющую 97% или более.
5. Полимерная композиция по п. 1, где гидрогенизированный блочный сополимер С) содержит аминогруппу в качестве функциональной группы.
6. Полимерная композиция по п. 1, где термопластичный полиуретан А) получен из диизоцианата и простого полиэфирполиола.
7. Полимерная композиция по п. 6, где простой полиэфирполиол содержит политетрагидрофуран.
8. Полимерная композиция по п. 1, где термопластичный полиуретан А) имеет твердость, измеренную в соответствии с DIN 53505, равную от 70 по Шору А до 65 по Шору D.
9. Полимерная композиция по п. 1, где полиолефин В) представляет собой полиэтилен низкой плотности.
10. Полимерная композиция по любому из пп. 1-9, где полиолефин В) имеет скорость течения расплава (MFR) в интервале 13 г/10 мин или менее.
11. Литьевое или экструзионное формованное изделие на основе полимерной композиции по любому из пп. 1-10.
12. Формованное изделие по п. 11, где фазы полиолефина В) диспергированы в термопластичном уретане А) в формованном изделии.
13. Формованное изделие по п. 11 или 12, где формованное изделие представляет собой подошву для обуви.